(57)【要約】      （修正有）【課題】  耐溶剤性や感度特性に優れた湿式現像用電子写真感光体およびそれを備えた湿式現像用画像形成装置を提供する。【解決手段】  結着樹脂と、正孔輸送剤と、電子輸送剤と、電荷発生剤と、を含む感光体層を備えた湿式現像用電子写真感光体およびそれを備えた湿式現像用画像形成装置であって、結着樹脂として、下記一般式（１）で表される共重合ポリカーボネート樹脂を含み、正孔輸送剤として、分子末端にエナミン構造を含むスチルベン化合物または分子末端にトリフェニルアミン構造を含むスチルベン化合物を含む。2005173560.tif 000041（一般式（１）中の複数のＲ1〜Ｒ6は、それぞれ独立しており、水素アルキル基等であり、かつ、ｍ／（ｍ＋ｎ）で表されるモル比が０．０５〜０．４の範囲内の値である。）【選択図】  なし【特許請求の範囲】
【請求項１】
結着樹脂と、正孔輸送剤と、電子輸送剤と、電荷発生剤と、を含む感光体層を備えた湿式現像用電子写真感光体であって、
前記結着樹脂として、下記一般式（１）で表される共重合ポリカーボネート樹脂を含み、
前記正孔輸送剤として、分子末端にエナミン構造を含むスチルベン化合物または分子末端にトリフェニルアミン構造を含むスチルベン化合物を含むことを特徴とする湿式現像用電子写真感光体。
【化１】
2005173560.tif 000038
（一般式（１）中の複数のＲ1、Ｒ2、Ｒ3、Ｒ4、Ｒ5、およびＲ6は、それぞれ独立しており、同一または異なる基であって、水素原子、ハロゲン原子、置換または非置換の、炭素数１〜１２のアルキル基、炭素数１〜１２のフルオロアルキル基、炭素数６〜２０のアリール基、炭素数６〜３０のアリール置換アルケニル基、または炭素数１０〜３０の縮合多環式炭化水素基であり、かつ、ｍ／（ｍ＋ｎ）で表されるモル比が０．０５〜０．４の範囲内の値である。）
【請求項２】
前記分子末端にエナミン構造を含むスチルベン化合物が、下記一般式（２）で表されるスチルベン化合物であることを特徴とする請求項１に記載の湿式現像用電子写真感光体。
【化２】
2005173560.tif 000039
（一般式（２）中の複数のＲ7、Ｒ8、Ｒ9、Ｒ10、Ｒ11、およびＲ12は、それぞれ独立しており、水素原子、ハロゲン原子、置換または非置換の、炭素数１〜２０のアルキル基、炭素数１〜２０のアルコキシ基、炭素数６〜３０のアリール基、炭素数６〜３０のアリール置換アルケニル基、または炭素数１０〜３０の縮合多環式炭化水素基であり、Ｘ1は、炭素数６〜３０のアリーレン基、炭素数６〜３０のアリール基を有する不飽和炭化水素基、または炭素数１０〜３０の縮合多環式炭化水素基である。）
【請求項３】
前記分子末端にトリフェニルアミン構造を含むスチルベン化合物が、下記一般式（３）で表されるスチルベン化合物であることを特徴とする請求項１に記載の湿式現像用電子写真感光体。
【化３】
2005173560.tif 000040
（一般式（３）中の複数のＲ13、Ｒ14、Ｒ15、Ｒ16、Ｒ17、Ｒ18およびＲ19は、それぞれ独立しており、水素原子、ハロゲン原子、置換または非置換の、炭素数１〜２０のアルキル基、炭素数１〜２０のアルコキシ基、炭素数６〜３０のアリール基、炭素数６〜３０のアリール置換アルケニル基、または炭素数１０〜３０の縮合多環式炭化水素基であり、Ｘ2は、炭素数６〜３０のアリーレン基、炭素数６〜３０のアリール基を有する不飽和炭化水素基、または炭素数１０〜３０の縮合多環式炭化水素基である。）
【請求項４】
前記正孔輸送剤の分子量を９００以上とすることを特徴とする請求項１〜３のいずれか一項に記載の湿式現像用電子写真感光体。
【請求項５】
前記正孔輸送剤の添加量を、前記結着樹脂１００重量部に対して、１０〜８０重量部の範囲内の値とすることを特徴とする請求項１〜４のいずれか一項に記載の湿式現像用電子写真感光体。
【請求項６】
前記電子輸送剤として、ナフタレンカルボン酸ジイミド誘導体、ナフトキノン誘導体、およびアゾキノン誘導体からなる群から選択される少なくとも一つの化合物を含むことを特徴とする請求項１〜５のいずれか一項に記載の湿式現像用電子写真感光体。
【請求項７】
前記電子輸送剤の添加量を、前記結着樹脂１００重量部に対して、１０〜１００重量部の範囲内の値とすることを特徴とする請求項１〜６のいずれか一項に記載の湿式現像用電子写真感光体。
【請求項８】
前記電荷発生剤として、無金属フタロシアニン（τ型またはｘ型）、チタニルフタロシアニン（α型またはＹ型）、ヒドロキシガリウムフタロシアニン（Ｖ型）、およびクロロガリウムフタロシアニン（II型）からなる群から選択される少なくとも一つの化合物を含むことを特徴とする請求項１〜７のいずれか一項に記載の湿式現像用電子写真感光体。
【請求項９】
前記電荷発生剤の添加量を、前記結着樹脂１００重量部に対して、０．５〜４０重量部の範囲内の値とすることを特徴とする請求項１〜８のいずれか一項に記載の湿式現像用電子写真感光体。
【請求項１０】
湿式現像の現像液として使用される炭化水素系溶媒に、室温で、６００時間の条件で浸漬した場合に、正孔輸送剤の溶出量が５×１０-7ｇ／ｃｍ3以下であることを特徴とする請求項１〜９のいずれか一項に記載の湿式現像用電子写真感光体。
【請求項１１】
前記感光体層が、単層型であることを特徴とする、請求項１〜１０のいずれか一項に記載の湿式現像用電子写真感光体。
【請求項１２】
請求項１〜１１のいずれか一項に記載の湿式現像用電子写真感光体を備えるとともに、当該湿式現像用電子写真感光体の周囲に、帯電工程、露光工程、現像工程、転写工程を実施するための部位をそれぞれ配置し、かつ、現像工程において、炭化水素系溶媒にトナーを分散した液体現像剤を用いて画像形成を行うことを特徴とする湿式現像用画像形成装置。
【発明の詳細な説明】
【技術分野】
【０００１】
本発明は、湿式現像用電子写真感光体およびそれを備えた湿式現像用画像形成装置に関し、特に、特定の結着樹脂と、特定の正孔輸送剤とを組み合わせて用いることにより、耐溶剤性や感度特性に優れた湿式現像用電子写真感光体およびそれを備えた湿式現像用画像形成装置に関する。
【背景技術】
【０００２】
従来、画像形成装置等に使用される湿式現像用電子写真感光体として、電荷輸送剤（正孔輸送剤、電子輸送剤）、電荷発生剤、および結着樹脂等の有機感光体材料からなる有機感光体が広く使用されている。かかる有機感光体は、従来の無機感光体に比べて、製造や構成が容易であるとともに、液体現像剤を用いて湿式現像を実施することについても容易であるという利点がある。
しかしながら、従来の湿式現像用電子写真感光体は、アイソパーと呼ばれる炭化水素系溶媒（液体現像剤）によって、短時間で浸されやすいという問題が見られた。
【０００３】
そこで、本出願人は、結着樹脂と、正孔輸送剤と、電子輸送剤と、電荷発生剤と、を含む感光体層を備えた湿式現像用電子写真感光体であって、結着樹脂として、特定のシロキサン構造を含むポリカーボネート樹脂を使用することにより、耐溶剤性に優れた湿式現像用電子写真感光体を既に提案している（例えば、参考文献１）。
【０００４】
一方、耐摩耗性や耐傷性に優れ、電子写真特性を長時間にわたって維持することができるビスフェノールＥ型の構造単位を含むポリカーボネート樹脂を使用した電子写真感光体が開示されている（例えば、参考文献２）。
【特許文献１】特開２００２−１１６５６０号（特許請求の範囲等）
【特許文献２】特開２００１−２１５７３９号（特許請求の範囲等）
【発明の開示】
【発明が解決しようとする課題】
【０００５】
しかしながら、特許文献１および特許文献２に記載された湿式現像用電子写真感光体は、それぞれ湿式現像用電子写真感光体として、未だ耐溶剤性が不十分であり長時間使用した場合に、炭化水素系溶媒（液体現像剤）によって浸されやすく、正孔輸送剤が溶出しやすいという問題が見られた。
そこで、本発明者らは、結着樹脂として、特定のポリカーボネート樹脂を使用するとともに、正孔輸送剤として、特定のスチルベン化合物を併用することにより、かかる正孔輸送剤の溶出量を著しく低下させるととともに、感度特性も向上するという事実を見出し、本発明を完成するに至った。
すなわち、本発明の目的は、耐溶剤性や、感度特性に優れた湿式現像用電子写真感光体およびそのような湿式現像用電子写真感光体を備えた画像形成装置を提供することにある。
【課題を解決するための手段】
【０００６】
本発明によれば、結着樹脂と、正孔輸送剤と、電子輸送剤と、電荷発生剤と、を含む感光体層を備えた湿式現像用電子写真感光体であって、結着樹脂として、下記一般式（１）で表される共重合ポリカーボネート樹脂を含み、正孔輸送剤として、分子末端にエナミン構造を含むスチルベン化合物または分子末端にトリフェニルアミン構造を含むスチルベン化合物を含む湿式現像用電子写真感光体が提供され、上述した問題点を解決することができる。
【０００７】
【化１】
2005173560.tif 000002
【０００８】
（一般式（１）中の複数のＲ1、Ｒ2、Ｒ3、Ｒ4、Ｒ5、およびＲ6はそれぞれ独立しており、水素原子、ハロゲン原子、置換または非置換の、炭素数１〜２０のアルキル基、炭素数１〜２０のアルコキシ基、炭素数６〜３０のアリール基、炭素数６〜３０のアリール置換アルケニル基、または炭素数１０〜３０の縮合多環式炭化水素基であり、かつ、ｍ／（ｍ＋ｎ）で表されるモル比が０．０５〜０．４の範囲内の値である。）
【０００９】
また、本発明の湿式現像用電子写真感光体を構成するにあたり、分子末端にエナミン構造を含むスチルベン化合物が、下記一般式（２）で表されるスチルベン化合物であることが好ましい。
なお、当該一般式（２）で表されるスチルベン化合物と、後述する一般式（３）で表されるスチルベン化合物とを混合使用することも好ましい。
【００１０】
【化２】
2005173560.tif 000003
【００１１】
（一般式（２）中の複数のＲ7、Ｒ8、Ｒ9、Ｒ10、Ｒ11、およびＲ12は、それぞれ独立しており、水素原子、ハロゲン原子、置換または非置換の、炭素数１〜２０のアルキル基、炭素数１〜２０のアルコキシ基、炭素数６〜３０のアリール基、炭素数６〜３０のアリール置換アルケニル基、または炭素数１０〜３０の縮合多環式炭化水素基であり、Ｘ1は、炭素数６〜３０のアリーレン基、炭素数６〜３０のアリール基を有する不飽和炭化水素基、または炭素数１０〜３０の縮合多環式炭化水素基である。）
【００１２】
また、本発明の湿式現像用電子写真感光体を構成するにあたり、分子末端にトリフェニルアミン構造を含むスチルベン化合物が、下記一般式（３）で表されるスチルベン化合物であることが好ましい。
【００１３】
【化３】
2005173560.tif 000004
【００１４】
（一般式（３）中の複数のＲ13、Ｒ14、Ｒ15、Ｒ16、Ｒ17、Ｒ18およびＲ19は、それぞれ独立しており、水素原子、ハロゲン原子、置換または非置換の、炭素数１〜２０のアルキル基、炭素数１〜２０のアルコキシ基、炭素数６〜３０のアリール基、炭素数６〜３０のアリール置換アルケニル基、または炭素数１０〜３０の縮合多環式炭化水素基であり、Ｘ2は、炭素数６〜３０のアリーレン基、炭素数６〜３０のアリール基を有する不飽和炭化水素基、または炭素数１０〜３０の縮合多環式炭化水素基である。）
【００１５】
また、本発明の湿式現像用電子写真感光体を構成するにあたり、正孔輸送剤の分子量を９００以上とすることが好ましい。
【００１６】
また、本発明の湿式現像用電子写真感光体を構成するにあたり、正孔輸送剤の添加量を、結着樹脂１００重量部に対して、１０〜８０重量部の範囲内の値とすることが好ましい。
【００１７】
また、本発明の湿式現像用電子写真感光体を構成するにあたり、電子輸送剤として、ナフタレンカルボン酸ジイミド誘導体、ナフトキノン誘導体、およびアゾキノン誘導体からなる群から選択される少なくとも一つの化合物を含むことが好ましい。
【００１８】
また、本発明の湿式現像用電子写真感光体を構成するにあたり、電子輸送剤の添加量を、結着樹脂１００重量部に対して、１０〜１００重量部の範囲内の値とすることが好ましい。
【００１９】
また、本発明の湿式現像用電子写真感光体を構成するにあたり、電荷発生剤として、無金属フタロシアニン（τ型またはｘ型）、チタニルフタロシアニン（α型またはＹ型）、ヒドロキシガリウムフタロシアニン（Ｖ型）、およびクロロガリウムフタロシアニン（II型）からなる群から選択される少なくとも一つの化合物を含むことが好ましい。
【００２０】
また、本発明の湿式現像用電子写真感光体を構成するにあたり、電荷発生剤の添加量を、結着樹脂１００重量部に対して、０．５〜４０重量部の範囲内の値とすることが好ましい。
【００２１】
また、本発明の湿式現像用電子写真感光体を構成するにあたり、湿式現像の現像液として使用される炭化水素系溶媒に、室温で、６００時間の条件で浸漬した場合に、正孔輸送剤の溶出量が５×１０-7ｇ／ｃｍ3以下であることが好ましい。
【００２２】
また、本発明の湿式現像用電子写真感光体を構成するにあたり、感光体層が、単層型であることが好ましい。
【００２３】
また、本発明の別の態様は、上述したいずれかの湿式現像用電子写真感光体を備えるとともに、当該湿式現像用電子写真感光体の周囲に、帯電工程、露光工程、現像工程、転写工程を実施するための部位をそれぞれ配置し、かつ、現像工程において、炭化水素系溶媒にトナーを分散した液体現像剤を用いて画像形成を行う湿式現像用画像形成装置である。
【発明の効果】
【００２４】
本発明の湿式現像用電子写真感光体によれば、特定の結着樹脂と、特定の正孔輸送剤とを併用することにより、湿式現像の現像液として使用される炭化水素系溶媒に、長時間浸漬した場合であっても、正孔輸送剤の溶出量が少なく、かつ、感度特性にも優れた湿式現像用電子写真感光体を提供することができる。
【００２５】
また、本発明の湿式現像用電子写真感光体によれば、正孔輸送剤として、一般式（２）で表される分子末端にエナミン構造を含むスチルベン化合物を使用することにより、特定の結着樹脂との相溶性に優れており、さらに電荷発生剤料から電荷輸送剤料への注入効率が高いことから、耐久性や感度特性に優れた湿式現像用電子写真感光体を提供することができる。
【００２６】
また、本発明の湿式現像用電子写真感光体によれば、正孔輸送剤として、一般式（３）で表される分子末端にトリフェニルアミン構造を含むスチルベン化合物を使用することにより、特定の結着樹脂との相溶性が優れており、さらに電荷移動度が大きく、さらに電荷発生剤から電荷輸送剤への注入性効率が高いことから、耐久性や感度特性に優れた湿式現像用電子写真感光体を提供することができる。
【００２７】
また、本発明の湿式現像用電子写真感光体によれば、正孔輸送剤の分子量を所定以上の値とすることにより、湿式現像用の現像液として使用される炭化水素系溶媒に、長時間浸漬した場合であっても、正孔輸送剤の溶出量が少なく、かつ特定の結着樹脂との相溶性が良いことから、耐溶剤性や耐久性に優れた湿式現像用電子写真感光体を提供することができる。
【００２８】
また、本発明の湿式現像用電子写真感光体によれば、正孔輸送剤の添加量を、所定範囲に制限することにより、正孔輸送剤の結晶化を有効に防ぐことができ、さらに感度特性にも優れた湿式現像用電子写真感光体を提供することができる。
【００２９】
また、本発明の湿式現像用電子写真感光体によれば、電子輸送剤として、ナフタレンカルボン酸ジイミド誘導体等の特定の化合物を使用することにより、ナフトキノン環及びベンゾキノン環の有するカルボニル基の作用によって電子受容性に優れている。また電子のホッピング距離が短いため、特に低電界での電子輸送性に優れており、さらに電荷発生剤との相溶性が優れていることから、感度特性や耐久性に優れた湿式現像用電子写真感光体を提供することができる。
【００３０】
また、本発明の湿式現像用電子写真感光体によれば、電子輸送剤の添加量を、所定範囲に制限することにより、電子輸送剤の結晶化を有効に防ぐことができ、さらに感度特性にも優れた湿式現像用電子写真感光体を提供することができる。
【００３１】
また、本発明の湿式現像用電子写真感光体によれば、電荷発生剤として、無金属フタロシアニン等の特定の化合物を使用することにより、正孔輸送剤および電子輸送剤を併用した場合に、感度特性、電気特性および安定性等がより優れた湿式現像用電子写真感光体を提供することができる。
【００３２】
また、本発明の湿式現像用電子写真感光体によれば、電荷発生剤の添加量を、所定範囲に制限することにより、量子収率を高める効果が向上して、さらに赤色および赤外ないし近赤外領域に吸収波長を有する光に対する吸光係数を大きくする効果が保たれ、感度特性、電気特性、および安定性等が優れた湿式現像用電子写真感光体を提供することができる。
【００３３】
また、本発明の湿式現像用電子写真感光体によれば、所定条件における正孔輸送剤の溶出量を制限することにより、比較的短時間（６００時間）において、耐溶剤性を、精度良く判定することができる。例えば、６００時間の浸漬試験により、３万枚の画像形成を実施した場合の耐溶剤性を推定することができる。
【００３４】
また、本発明の湿式現像用電子写真感光体によれば、感光体層を単層型にすることにより、構成や製造が容易であるにもかかわらず、長時間にわたって所定感度を有する電子写真感光体を得ることができる。
【００３５】
また、本発明湿式現像用画像形成装置によれば、湿式現像用電子写真感光体に、特定の結着樹脂と、特定の正孔輸送剤とを併用することにより、湿式現像液として使用される炭化水素系溶媒に、長時間浸漬した場合であっても、正孔輸送剤の溶出量が少なく、かつ、感度特性にも優れた湿式現像用電子写真感光体を備えた画像形成装置を提供することができる。
【発明を実施するための最良の形態】
【００３６】
以下、本発明の湿式現像用電子写真感光体および画像形成装置に関する実施の形態を、適宜図面を参照しながら、具体的に説明する。
【００３７】
[第１の実施形態]
第１の実施形態は、結着樹脂と、正孔輸送剤と、電子輸送剤と、電荷発生剤と、を含む感光体層を備えた湿式現像用電子写真感光体であって、結着樹脂として、下記一般式（１）で表される共重合ポリカーボネート樹脂を含み、正孔輸送剤として、分子末端にエナミン構造を含むスチルベン化合物または分子末端にトリフェニルアミン構造を含むスチルベン化合物を含む湿式現像用電子写真感光体である。
【００３８】
【化４】
2005173560.tif 000005
【００３９】
（一般式（１）中の複数のＲ1、Ｒ2、Ｒ3、Ｒ4、Ｒ5、およびＲ6は、それぞれ独立しており、水素原子、ハロゲン原子、置換または非置換の、炭素数１〜２０のアルキル基、炭素数１〜２０のアルコキシ基、炭素数６〜３０のアリール基、炭素数６〜３０のアリール置換アルケニル基、または炭素数１０〜３０の縮合多環式炭化水素基であり、かつ、ｍ／（ｍ＋ｎ）で表されるモル比が０．０５〜０．４の範囲内の値である。）
【００４０】
ここで、湿式現像用電子写真感光体には、単層型と積層型とがあるが、本発明の湿式現像用電子写真感光体は、いずれにも適用可能である。
ただし、特に正負いずれの帯電性にも使用できること、構造が簡単で製造が容易であること、感光体層を形成する際の被膜欠陥を抑制できることから、層間の界面が少なく、光学的特性を向上できること等の理由から、単層型に適用することがより好ましい。
【００４１】
１．単層型感光体
（１）基本的構成
図３（ａ）に示すように、単層型感光体１０は、導電性基体１２上に単一の感光体層１４を設けたものである。
この感光体層は、例えば、一般式（１）で表される結着樹脂と、正孔輸送剤としての、一般式（２）や一般式（３）で表されるスチルベン誘導体と、電子輸送剤と、電荷発生剤と、さらに必要に応じてレベリング剤等を適当な溶媒に溶解または分散させ、得られた塗布液を導電性基体上に塗布し、乾燥させることにより形成することができる。かかる単層型感光体は、単独の構成で正負いずれの帯電型にも適用可能であるとともに、層構成が簡単であって、生産性に優れているという特徴がある。
【００４２】
また、得られた単層型感光体は、一般式（２）や一般式（３）で表されるスチルベン誘導体等を含んでいることから、残留電位が低下しているとともに、所定感度を有しているという特徴がある。さらに、単層型感光体の感光層に電子輸送剤を含有させる場合には、正帯電の感度をより向上することができる。
【００４３】
（２）結着樹脂
（２）−１  種類
電荷発生剤等を分散させるための結着樹脂としては、上述したように、一般式（１）で表される共重合ポリカーボネートを使用することを特徴とする。
この理由は、かかる共重合ポリカーボネートであれば、炭化水素系溶媒に対して難溶であるとともに、撥油性も高いためである。その結果、感光体層表面と前述の炭化水素系溶媒との相互作用が小さくなって、長期間にわって、感光体層表面の外観変化が少なくなるためである。
ただし、従来、湿式現像用電子写真感光体に使用されている種々の樹脂を併用することも好ましい。例えば、ビスフェノールＺ型、ビスフェノールＺＣ型、ビスフェノールＣ型、ビスフェノールＡ型等のポリカーボネート樹脂、ポリアリレート樹脂、スチレン−ブタジエン共重合体、スチレン−アクリロニトリル共重合体、スチレン−マレイン酸共重合体、アクリル共重合体、スチレン−アクリル酸共重合体、ポリエチレン樹脂、エチレン−酢酸ビニル共重合体、塩素化ポリエチレン樹脂、ポリ塩化ビニル樹脂、ポリプロピレン樹脂、アイオノマー樹脂、塩化ビニル−酢酸ビニル共重合体、アルキド樹脂、ポリアミド樹脂、ポリウレタン樹脂、ポリスルホン樹脂、ジアリルフタレート樹脂、ケトン樹脂、ポリビニルブチラール樹脂、ポリエーテル樹脂等の熱可塑性樹脂、シリコーン樹脂、エポキシ樹脂、フェノール樹脂、尿素樹脂、メラミン樹脂、その他架橋性の熱硬化性樹脂、エポキシアクリレート、ウレタン−アクリレート等の光硬化型樹脂等の樹脂が使用可能である。
【００４４】
（２）−２  具体例
ここで、一般式（１）で表される共重合ポリカーボネートの具体例としては、例えば、下記式（４）〜（７）で示される化合物（Ｒｅｓｉｎ−１〜Ｒｅｓｉｎ−４）が挙げられる。なお、式（７）で表される化合物は、記号＊で表されている箇所で結合しており、共重合体であることを示している。
【００４５】
【化５】
2005173560.tif 000006
【００４６】
【化６】
2005173560.tif 000007
【００４７】
【化７】
2005173560.tif 000008
【００４８】
【化８】
2005173560.tif 000009
【００４９】
（３）正孔輸送剤
（３）−１  種類
正孔輸送剤の種類として、分子末端にエナミン構造を含むスチルベン化合物または分子末端にトリフェニルアミン構造を含むスチルベン化合物を使用することが好ましい。
この理由は、分子内の所定箇所に特定のエナミン構造や、トリフェニルアミン構造を導入することにより、アイソパーに対する耐溶剤性を著しく向上させることができ、長期間にわたって安定した画像形成を実施できるためである。
特に、分子末端にエナミン構造を含むスチルベン化合物として、一般式（２）で表されるスチルベン化合物を使用することが好ましく、分子末端にトリフェニルアミン構造を含むスチルベン化合物として、一般式（３）で表されるスチルベン化合物を使用することが好ましい。
この理由は、このような特定構造を分子末端に導入することにより、耐溶剤性や感度特性をさらに向上できるばかりでなく、機械的特性や成膜性についても向上するためである。よって、長期間にわたって優れた画像特性を維持し、かつ、製造等についても容易な湿式現像用電子写真感光体を効率的に提供することができる。
【００５０】
【化９】
2005173560.tif 000010
【００５１】
（一般式（２）中の複数のＲ7、Ｒ8、Ｒ9、Ｒ10、Ｒ11、およびＲ12は、それぞれ独立しており、水素原子、ハロゲン原子、置換または非置換の、炭素数１〜２０のアルキル基、炭素数１〜２０のアルコキシ基、炭素数６〜３０のアリール基、炭素数６〜３０のアリール置換アルケニル基、または炭素数１０〜３０の縮合多環式炭化水素基であり、Ｘ1は、炭素数６〜３０のアリーレン基、炭素数６〜３０のアリール基を有する不飽和炭化水素基、または炭素数１０〜３０の縮合多環式炭化水素基である。）
【００５２】
【化１０】
2005173560.tif 000011
【００５３】
（一般式（３）中の複数のＲ13、Ｒ14、Ｒ15、Ｒ16、Ｒ17、Ｒ18およびＲ19は、それぞれ独立しており、水素原子、ハロゲン原子、置換または非置換の、炭素数１〜２０のアルキル基、炭素数１〜２０のアルコキシ基、炭素数６〜３０のアリール基、炭素数６〜３０のアリール置換アルケニル基、または炭素数１０〜３０の縮合多環式炭化水素基であり、Ｘ2は、炭素数６〜３０のアリーレン基、炭素数６〜３０のアリール基を有する不飽和炭化水素基、または炭素数１０〜３０の縮合多環式炭化水素基である。）
【００５４】
また、正孔輸送剤の分子量を９００以上とすることが好ましい。
この理由は、重量平均分子量の値がこのような数値以上であれば、特定の結着樹脂との相溶性が良好になり、また、現像液への正孔輸送剤の溶出量が少なくなり、耐溶剤性や耐久性に優れた湿式現像用電子写真感光体を提供することができるためである。
なお、正孔輸送剤の分子量は、構造式をもとに算出することもできるし、あるいはマススペクトルを用いて測定することができる。
【００５５】
また、一例として、下記反応式（１）に準じて、正孔輸送剤としての分子末端にエナミン構造を含むスチルベン化合物を製造することができ、下記反応式（２）に準じて、分子末端にトリフェニルアミン構造を含むスチルベン化合物を製造することができる。
【００５６】
【化１１】
2005173560.tif 000012
（反応式（１）中の複数のＲ7、Ｒ8、Ｒ9、Ｒ10、Ｒ11、Ｒ12およびＸ1は一般式（２）中の内容と同じである。）
【００５７】
【化１２】
2005173560.tif 000013
（反応式（２）中の複数のＲ13、Ｒ14、Ｒ15、Ｒ16、Ｒ17、Ｒ18、Ｒ19およびＸ2は一般式（３）中の内容と同じである。）
【００５８】
ここで、一般式（２）で表される分子末端にエナミン構造を含むスチルベン誘導体の一例として、下記式（８）で表されるスチルベン誘導体（ＨＴＭ−１）の赤外分光（ＩＲ）チャートを図１に、プロトンーＮＭＲチャートを図２に、それぞれ示す。
【００５９】
【化１３】
2005173560.tif 000014
【００６０】
また、一般式（３）で表される分子末端にトリフェニルアミン構造を含むスチルベン誘導体の一例として、下記式（９）で表されるスチルベン誘導体（ＨＴＭ−２）を示す。
【００６１】
【化１４】
2005173560.tif 000015
【００６２】
（３）−２  具体例
分子末端にエナミン構造を含むスチルベン化合物や、分子末端にトリフェニルアミン構造を含むスチルベン化合物の上記以外の具体例としては、例えば、下記式（１０）〜（１７）で示される化合物（ＨＴＭ−３〜ＨＴＭ−１０）が挙げられる。
【００６３】
【化１５】
2005173560.tif 000016
【００６４】
【化１６】
2005173560.tif 000017
【００６５】
【化１７】
2005173560.tif 000018
【００６６】
【化１８】
2005173560.tif 000019
【００６７】
【化１９】
2005173560.tif 000020
【００６８】
【化２０】
2005173560.tif 000021
【００６９】
【化２１】
2005173560.tif 000022
【００７０】
【化２２】
2005173560.tif 000023
【００７１】
また、従来公知の正孔輸送剤を併用することも好ましい。かかる正孔輸送剤としては、例えば、Ｎ，Ｎ，Ｎ’，Ｎ’−テトラフェニルベンジジン誘導体、Ｎ，Ｎ，Ｎ’，Ｎ’−テトラフェニルフェニレンジアミン誘導体、Ｎ，Ｎ，Ｎ’，Ｎ’−テトラフェニルナフチレンジアミン誘導体、Ｎ，Ｎ，Ｎ’，Ｎ’−テトラフェニルフェナントリレンジアミン誘導体、２，５−ジ（４−メチルアミノフェニル）−１，３，４−オキサジアゾール等のオキサジアゾール系化合物、９−（４−ジエチルアミノスチリル）アントラセン等のスチリル系化合物、ポリビニルカルバゾール等のカルバゾール系化合物、有機ポリシラン化合物、１−フェニル−３−（ｐ−ジメチルアミノフェニル）ピラゾリン等のピラゾリン系化合物、ヒドラゾン系化合物、インドール系化合物、オキサゾール系化合物、イソオキサゾール系化合物、チアゾール系化合物、チアジアゾール系化合物、イミダゾール系化合物、ピラゾール系化合物、トリアゾール系化合物等の含窒素環式化合物や、縮合多環式化合物が挙げられる。
【００７２】
（３）−３  添加量
正孔輸送剤の添加量に関し、結着樹脂１００重量部に対して、１０〜８０重量部の範囲内の値とすることが好ましい。
この理由は、かかる正孔輸送剤の添加量が１０重量部未満の値になると、感度が低下して、実用上の弊害が生じる場合があるためである。一方、かかる正孔輸送剤の添加量が１００重量部を超えた値になると、正孔輸送剤が結晶化しやすくなり、感光体として適正な膜が形成されない場合があるためである。
したがって、かかる正孔輸送剤の添加量を３０〜７０重量部の範囲内の値とすることがより好ましい。
【００７３】
（４）電子輸送剤
（４）−１  種類
電子輸送剤の種類としては、ナフタレンカルボン酸ジイミド誘導体、ナフトキノン誘導体、及びアゾキノン誘導体からなる群から選択される少なくとも一つの化合物を含むことが好ましい。
この理由は、電子輸送剤として、特定の化合物を使用することにより、電子受容性に優れており、感度特性や耐溶剤性に優れた湿式現像用電子写真感光体を提供することができるためである。
【００７４】
（４）−２  具体例
これらの電子輸送剤の具体例として、下記式（１８）〜（２２）で表される化合物（ＥＴＭ−１〜ＥＴＭ−４）が挙げられる。
【００７５】
【化２３】
2005173560.tif 000024
【００７６】
【化２４】
2005173560.tif 000025
【００７７】
【化２５】
2005173560.tif 000026
【００７８】
【化２６】
2005173560.tif 000027
【００７９】
【化２７】
2005173560.tif 000028
【００８０】
また、従来公知の電子輸送剤を併用することも好ましい。かかる電子輸送剤の種類としては、ジフェノキノン誘導体、ベンゾキノン誘導体のほか、アントラキノン誘導体、マロノニトリル誘導体、チオピラン誘導体、トリニトロチオキサントン誘導体、３，４，５，７−テトラニトロ−９−フルオレノン誘導体、ジニトロアントラセン誘導体、ジニトロアクリジン誘導体、ニトロアントアラキノン誘導体、ジニトロアントラキノン誘導体、テトラシアノエチレン、２，４，８−トリニトロチオキサントン、ジニトロベンゼン、ジニトロアントラセン、ジニトロアクリジン、ニトロアントラキノン、ジニトロアントラキノン、無水コハク酸、無水マレイン酸、ジブロモ無水マレイン酸等の電子受容性を有する種々の化合物が挙げられ、１種単独または２種以上をブレンドして使用することが好ましい。
また、これらの化合物のうち、電界強度が５×１０5ｖ／ｃｍにおける電子移動度が１．０×１０-8ｃｍ2／Ｖ・ｓｅｃ以上である化合物がより好ましい。
【００８１】
（４）−３  添加量
また、湿式現像用電子写真感光体を構成するにあたり、結着樹脂１００重量部に対して、電子輸送剤の添加量を、１０〜１００重量部の範囲内の値とすることが好ましい。
この理由は、かかる複数の電子輸送剤の添加量が１０重量部未満の値になると、感度が低下して、実用上の弊害が生じる場合があるためである。一方、かかる複数の電子輸送剤の添加量が１００重量部を超えた値になると、電子輸送剤が結晶化しやすくなり、感光体として適正な膜が形成されない場合があるためである。
したがって、電子輸送剤の添加量を２０〜８０重量部の範囲内の値とすることがより好ましい。
【００８２】
なお、電子輸送剤の添加量を定めるにあたり、後述する正孔輸送剤の添加量を考慮することが好ましい。より具体的には、電子輸送剤（全ＥＴＭ）の添加割合（全ＥＴＭ／全ＨＴＭ）を、正孔輸送剤（全ＨＴＭ）に対して、０．２５〜１．３の範囲内の値とすることが好ましい。
この理由は、かかる全ＥＴＭ／全ＨＴＭの比率がかかる範囲外の値になると、感度が低下して、実用上の弊害が生じる場合があるためである。
したがって、かかる全ＥＴＭ／全ＨＴＭの比率を０．５〜１．２５の範囲内の値とすることがより好ましい。
【００８３】
（５）電荷発生剤
（５）−１  種類
本発明の電子写真感光体に使用される電荷発生剤としては、無金属フタロシアニン（τ型またはｘ型）、チタニルフタロシアニン（α型またはＹ型）、ヒドロキシガリウムフタロシアニン（Ｖ型）、およびクロロガリウムフタロシアニン（II型）からなる群から選択される少なくとも一つの化合物を含むことが好ましい。
この理由は、電荷発生剤の種類を特定することにより、正孔輸送剤および電子輸送剤を併用した場合に、感度特性、電気特性および安定性等がより優れた湿式現像用電子写真感光体を提供することができるためである。
【００８４】
（５）−２  具体例
これらの電荷発生剤のうち、具体的に、下記式（２３）〜（２６）で表されるフタロシアニン系顔料（ＣＧＭ−１〜ＣＧＭ−４）を使用することがより好ましい。
【００８５】
【化２８】
2005173560.tif 000029
【００８６】
【化２９】
2005173560.tif 000030
【００８７】
【化３０】
2005173560.tif 000031
【００８８】
【化３１】
2005173560.tif 000032
【００８９】
また、従来公知の電荷発生剤を使用することも好ましい。かかる電荷発生剤の種類としては、オキソチタニルフタロシアニン等のフタロシアニン系顔料、ペリレン系顔料、ビスアゾ顔料、ジオケトピロロピロール顔料、無金属ナフタロシアニン顔料、金属ナフタロシアニン顔料、スクアライン顔料、トリスアゾ顔料、インジゴ顔料、アズレニウム顔料、シアニン顔料、ピリリウム顔料、アンサンスロン顔料、トリフェニルメタン系顔料、スレン顔料、トルイジン系顔料、ピラゾリン系顔料、キナクリドン系顔料といった有機光導電体や、セレン、セレン−テルル、セレン−ヒ素、硫化カドミウム、アモルファスシリコンといった無機光導電剤料等の一種単独または二種以上の混合物が挙げられる。
【００９０】
（５）−３  添加量
また、電荷発生剤の添加量を、結着樹脂１００重量部に対して、０．５〜４０重量部の範囲内の値とすることが好ましい。
この理由は、かかる複数の電荷発生剤の添加量が０．５重量部未満の値になると、量子収率を高める効果が不十分となり、電子写真感光体の感度、電気特性、安定性等を向上させることができなくなるためである。一方、かかる複数の電荷発生剤の添加量が４０重量部を超えた値になると、赤色および赤外ないし近赤外領域に吸収波長を有する光に対する吸光係数が低下して、感光体の感度、電気特性、安定性等がそれに伴い低下する場合があるためである。
したがって、電荷発生剤の添加量を０．７〜２０重量部の範囲内の値とすることがより好ましい。
【００９１】
（６）添加剤
また、感光体層には、上記各成分のほかに、電子写真特性に悪影響を与えない範囲で、従来公知の種々の添加剤、例えば酸化防止剤、ラジカル捕捉剤、一重項クエンチャー、紫外線吸収剤等の劣化防止剤、軟化剤、可塑剤、表面改質剤、増量剤、増粘剤、分散安定剤、ワックス、アクセプター、ドナー等を配合することができる。また、感光体層の感度を向上させるために、例えばテルフェニル、ハロナフトキノン類、アセナフチレン等の公知の増感剤を電荷発生剤と併用してもよい。
【００９２】
（７）構造
また、単層型感光体における感光体層の厚さは、通常、５〜１００μｍの範囲内の値であり、好ましくは１０〜５０μｍの範囲内の値である。
そして、このような感光体層が形成される導電性基体としては、導電性を有する種々の材料を使用することができ、例えば鉄、アルミニウム、銅、スズ、白金、銀、バナジウム、モリブデン、クロム、カドミウム、チタン、ニッケル、パラジウム、インジウム、ステンレス鋼、真鍮等の金属や、これらの金属が蒸着またはラミネートされたプラスチック材料、カーボンブラック等の導電性微粒子が分散されてなるプラスッチック材料、ヨウ化アルミニウム、酸化スズ、酸化インジウム等で被覆されたガラス等があげられる。
【００９３】
また、導電性基体の形状は、使用する画像形成装置の構造に合わせて、シート状、ドラム状等のいずれであってもよく、基体自体が導電性を有するか、あるいは基体の表面が導電性を有していればよい。また、導電性基体は、使用に際して十分な機械的強度を有するものが好ましい。感光体層を塗布の方法により形成する場合には、例示の電荷発生剤、電荷輸送剤、結着樹脂等を適当な溶剤とともに、公知の方法、例えばロールミル、ボールミル、アトライタ、ペイントシェーカー、超音波分散機等を用いて分散混合して分散液を調整し、これを公知の手段により塗布して乾燥させればよい。
【００９４】
また、単層型感光体１０の構成に関して、図３（ｂ）に示すように、導電性基体１２と感光層１４との間に、感光体の特性を阻害しない範囲でバリア層１６が形成されていてもよい。また、図３（ｃ）に示すように、感光層１４の表面には、保護層１８が形成されていてもよい。
【００９５】
（８）製造方法
分散液を作るための溶剤としては、種々の有機溶剤が使用可能であり、例えばメタノール、エタノール、イソプロパノール、ブタノール等のアルコール類；ｎ−ヘキサン、オクタン、シクロヘキサン等の脂肪族系炭化水素；ベンゼン、トルエン、キシレン等の芳香族系炭化水素、ジクロロメタン、ジクロロエタン、クロロホルム、四塩化炭素、クロロベンゼン等のハロゲン化炭化水素；ジメチルエーテル、ジエチルエーテル、テトラヒドロフラン、エチレングリコールジメチルエーテル、ジエチレングリコールジメチルエーテル,ジオキサン、ジオキソラン等のエーテル類；アセトン、メチルエチルケトン、シクロヘキサノン等のケトン類；酢酸エチル、酢酸メチル等のエステル類；ジメチルホルムアルデヒド、ジメチルホルムアミド、ジメチルスルホキシド等があげられる。これらの溶剤は単独1種または２種以上を混合して用いられる。
さらに、電荷輸送剤や電荷発生剤の分散性、感光体層表面の平滑性を良くするために界面活性剤、レベリング剤等を使用してもよい。
【００９６】
２．積層型感光体
（１）基本的構造
図４（ａ）に示すように、積層型感光体２０は、導電性基体１２上に、蒸着または塗布等の手段によって、電荷発生剤を含有する電荷発生層２４を形成し、次いでこの電荷発生層２４上に、一般式（２）および一般式（３）で表されるスチルベン誘導体（正孔輸送剤）等の少なくとも１種と結着樹脂とを含む塗布液を塗布し、乾燥させて電荷輸送層２２を形成することによって作製される。
また、上記構造とは逆に、図４（ｂ）に示すように、導電性基体１２上に電荷輸送層２２を形成し、その上に電荷発生層２４を形成してもよい。
ただし、電荷発生層２４は、電荷輸送層２２に比べて膜厚がごく薄いため、その保護のためには、図４（ａ）に示すように、電荷発生層２４の上に電荷輸送層２２を形成することがより好ましい。
なお、電荷発生剤、正孔輸送剤、電子輸送剤、結着剤等については、単層型感光体と基本的に同様の内容とすることができる。ただし、積層型感光体の場合、電荷発生剤の添加量については、電荷発生層を構成する結着樹脂１００重量部に対して、０．５〜１５０重量部の範囲内の値とすることが好ましい。
【００９７】
また、積層型感光体は、上記電荷発生層および電荷輸送層の形成順序と、電荷輸送層に使用する電荷輸送剤の種類によって、正負いずれの帯電型となるかが選択される。例えば、導電性基体上に電荷発生層を形成し、その上に電荷輸送層を形成した場合において、電荷輸送層における電荷輸送剤として、スチルベン誘導体のような正孔輸送剤を使用した場合には、感光体は負帯電型となる。この場合、電荷発生層には電子輸送剤を含有させてもよい。そして、積層型の電子写真感光体であれば、感光体の残留電位が大きく低下しており、感度を向上させることができる。
なお、積層型感光体における感光体層の厚さに関しては、電荷発生層が０．０１〜５μｍ程度、好ましくは０．１〜３μｍ程度であり、電荷輸送層が２〜１００μｍ、好ましくは５〜５０μｍ程度である。
【００９８】
[第２の実施形態]
第２の実施形態は、第１の実施形態の湿式現像用電子写真感光体（以下、単に、感光体と称する場合がある。）を備えるとともに、当該湿式現像用電子写真感光体の周囲に、帯電工程、露光工程、現像工程、転写工程をそれぞれ配置し、かつ、現像工程において、炭化水素系溶媒にトナーを分散した液体現像剤を用いて画像形成を行うことを特徴とした湿式現像用画像形成装置である。なお、この湿式現像用画像形成装置の例では、電子写真感光体として、単層型感光体を用いた場合を想定して説明する。
【００９９】
すなわち、図５に示すように、かかる湿式現像用画像形成装置には、湿式現像用電子写真感光体の周囲に、帯電工程を実施するための帯電器３２、露光工程を実施するための露光光源３３、現像工程を実施するための湿式現像器３４、および転写工程を実施するための転写器３５を少なくとも備えていることが好ましい。
また、感光体３１は、矢印の方向に一定速度で回転しており、感光体３１の表面で、次の順に電子写真プロセスが行われることになる。より詳細には、帯電器３２により、感光体３１が全面的に帯電され、次いで、露光光源３３によって、印字パターンが露光される。次いで、湿式現像器３４によって、印字パターンに対応して、トナー現像され、さらに、転写器３５によって、転写材（紙）３６へのトナーの転写が行われる。そして、最後に、感光体３１に残った余分なトナーに対して、クリーニングブレード３７による掻き落としが行われるとともに、除電光源３８によって、感光体３１の除電が行われることになる。 
【０１００】
ここで、トナーが分散された液体現像剤３４ａは、現像ローラ３４ｂによって運ばれ、所定の現像バイアスを印加することで、感光体３１の表面上にトナーが引き付けられて、感光体３１上に現像されることになる。また、液体現像剤３４ａにおける固形分濃度を、例えば、５〜２５重量％の範囲内の値とすることが好ましい。さらに、液体現像剤３４ａに使用される液体（トナー分散溶媒）としては、炭化水素系溶剤やシリコーン系オイルが好適に使用される。
そして、感光体３１において、特定のアミン構造体を有する正孔輸送剤料を使用することにより、耐溶剤性や感度特性に優れた単層型の湿式現像用電子写真感光体が得られ、長時間にわたって、優れた画像特性を維持することができる。
【実施例】
【０１０１】
以下、実施例および比較例を挙げて本発明を詳細に説明する。
【０１０２】
［実施例１］
（１）湿式現像用電子写真感光体の作成
超音波分散機内に、電荷発生剤として、式（２３）で表されるＸ型無金属フタロシアニン（ＣＧＭ−１）を４重量部と、正孔輸送剤として、式（８）で表されるスチルベン誘導体（ＨＴＭ−１）を４０重量部と、電子輸送性剤料として、式（１８）で表されるナフタレンテトラカルボン酸ジイミド化合物（ＥＴＭ−１）を５０重量部と、結着樹脂として、式（４）で表されるポリカーボネート樹脂であって、粘度平均分子量が５０，０００である共重合体ポリカーボネート樹脂（Ｒｅｓｉｎ−１）を１００重量部、レベリング剤としてのジメチルシリコーンオイルであるＫＦ−９６−５０ＣＳ（信越化学工業製）を０．１重量部と、溶媒としてのテトラヒドロフラン７５０重量部と、を収容した後、超音波分散機にて、１時間混合分散させ、塗布液を作成した。
得られた塗布液を、直径３０ｍｍ、長さ２５４ｍｍの導電性基材（アルマイト処理済みアルミニウム素管）の外面全域に、ディップコート法にて塗布した。その後、１４０℃、２０分間の条件で熱風乾燥して、膜厚２０μｍの単層型感光体層を有する湿式現像用電子写真感光体を得た。
また、共重合ポリカーボネート樹脂の粘度平均分子量（Ｍ）は、オストワルド粘度計によって、極限粘度[η]を求め、Ｓｃｈｎｅｌｌの式によって、[η]＝１.２３×１０-4Ｍ0.83より算出した。なお、［η］は、２０℃で、塩化メチレン溶液を溶媒として、濃度（Ｃ）が６．０ｇ／ｄｍ3となるようにポリカーボネート樹脂を溶解させて得られたポリカーボネート樹脂溶液から測定することができる。
【０１０３】
（２）評価
（２）−１  感度測定
得られた湿式現像用電子写真感光体における明電位を測定した。すなわち、ドラム感度試験機（ＧＥＮＴＥＣ社製）を用いて、７００Ｖになるように帯電させ、次いで、ハロゲンランプの光からハンドパルスフィルターを用いて取り出した波長７８０ｎｍの単色光（半値幅：２０ｎｍ、光量：１．０μＪ／ｃｍ2）を露光した。露光後３３０ｍｓｅｃ経過後の電位を測定し、初期感度とした。また、感光体全体をアイソパーＬ（イソパラフィン系溶剤）に、温度２５℃、２０００時間の条件で浸漬した。その後、アイソパー液から湿式現像用電子写真感光体を取り出し、感度を同様に測定し、初期感度とアイソパー浸漬後の感度の差を算出した。
【０１０４】
（２）−２  耐溶剤性評価
得られた単層型湿式現像用電子写真感光体を、その感光層の全面が浸るように、湿式現像の現像液として使用されるアイソパーＬ５００ｍｌに、温度２５℃、６００時間の条件で浸漬させた。一方、正孔輸送剤の濃度を変えて、アイソパーＬ中に溶解させた。その状態で紫外線吸収ピーク波長における吸光度を測定し、正孔輸送剤に関する濃度−吸光度検量線を予め作成した。次いで、アイソパーＬに浸漬した湿式現像用電子写真感光体について、紫外線吸収測定を行い、検量線に照らして、正孔輸送剤の紫外線吸収ピーク波長における吸光度から、正孔輸送剤の溶出量を算出した。得られた結果を表１に示す。
なお、当該実施例１および後述する実施例５、１３〜１５、１７、１８では、それぞれ正孔輸送剤として、分子量が９００以上のＨＴＭ−１〜５、７、８を使用しており、溶出量に関して、１．０×１０-7〜２．１×１０-7という低い値を示した。それに対して、分子量が９００未満の正孔輸送剤を使用した場合には、３．０×１０-7〜４．０×１０-7という範囲内の値を示した。したがって、当該実施例１のように、分子量が９００以上の正孔輸送剤を用いた場合には、正孔輸送剤の溶出量が比較的少なく、優れた耐溶剤性を示すことが確認された。
【０１０５】
（２）−３  外観評価
また、耐溶剤性評価後の湿式現像用電子写真感光体の外観を目視にてクラックの発生の有無を観察し、下記基準に準じて外観評価を実施した。得られた結果を表１に示す。
◎：外観変化が全く見られない。
○：顕著な外観変化は見られない。
△：外観変化が少々見られる。
×：顕著な外観変化が見られる。
なお、上述したように、当該実施例１および後述する実施例５、１３〜１５、１７、１８では、それぞれ正孔輸送剤として、分子量が９００以上のＨＴＭ−１〜５、７、８を使用しており、分子量が９００未満の正孔輸送剤を使用した場合に比べて、外観評価において良好な結果が得られることが確認された。したがって、当該実施例１のように、分子量が９００以上の正孔輸送剤を用いた場合には、正孔輸送剤の外観変化が少なく、優れた耐溶剤性や耐久性を示すことが確認された。
【０１０６】
［実施例２〜４］
実施例２では、実施例１で使用した式（２３）で表される無金属フタロシアニン（ＣＧＭ−１）のかわりに、式（２４）〜式（２６）で表される電荷発生剤（ＣＧＭ−２〜ＣＧＭ−４）をそれぞれ添加したほかは、実施例１と同様に単層型感光体を作成して、評価した。
【０１０７】
［実施例５］
実施例５では、実施例１で使用した式（８）で表されるスチルベン誘導体（ＨＴＭ−１）のかわりに、式（９）で表されるスチルベン化合物（ＨＴＭ−２）を添加したほかは、実施例１と同様に単層型感光体を作成して、評価した。
【０１０８】
［実施例６〜９］
実施例６〜９では、実施例１で使用した式（１８）で表されるナフタレンテトラカルボン酸ジイミド化合物（ＥＴＭ−１）のかわりに、式（１９）〜式（２２）で表される化合物（ＥＴＭ−２〜ＥＴＭ−５）をそれぞれ添加したほかは、実施例１と同様に単層型感光体を作成して、評価した。
【０１０９】
［実施例１０〜１２］
実施例１０〜１２では、実施例１で使用した式（４）で表される結着樹脂（Ｒｅｓｉｎ−１）のかわりに、式（５）で表される粘度平均分子量が４９，２００である共重合ポリカーボネート樹脂（Ｒｅｓｉｎ−２）、式（６）で表される粘度平均分子量が５０，８００である共重合ポリカーボネート樹脂（Ｒｅｉｓｎ−３）、式（７）で表される粘度平均分子量が５０，０００である共重合ポリカーボネート樹脂（Ｒｅｓｉｎ−４）をそれぞれ添加したほかは、実施例１と同様に、単層型の湿式現像用電子写真感光体を作成して、評価した。
【０１１０】
［実施例１３〜２０］
実施例１３〜２０では、実施例１で使用した式（８）で表されるスチルベン誘導体（ＨＴＭ−１）のかわりに、式（１０）〜（１７）で表されるスチルベン化合物（ＨＴＭ−３〜ＨＴＭ−１０）を添加したほかは、実施例１と同様に単層型の湿式感光体を作成して、評価した。
【０１１１】
［比較例１〜３］
また、比較例１〜３では、実施例１で使用した式（４）で表される結着樹脂（Ｒｅｓｉｎ−１）のかわりに、式（２７）で表される粘度平均分子量が４８，１００である共重合体ポリカーボネート樹脂（Ｒｅｓｉｎ−５）、式（２８）で表される粘度平均分子量が４９，８００である共重合体ポリカーボネート樹脂（Ｒｅｓｉｎ−６）、式（２９）で表される粘度平均分子量５０，５００である共重合ポリカーボネート樹脂（Ｒｅｓｉｎ−７）をそれぞれ添加したほかは、実施例１と同様に、単層型の湿式現像用電子写真感光体を作成して、評価した。
【０１１２】
【化３２】
2005173560.tif 000033
【０１１３】
【化３３】
2005173560.tif 000034
【０１１４】
【化３４】
2005173560.tif 000035
【０１１５】
［比較例４］
比較例４では、実施例１で使用した式（８）で表されるスチルベン誘導体（ＨＴＭ−１）のかわりに、式（３０）で表されるスチルベン化合物（ＨＴＭ−１１）を添加したほかは、実施例１と同様に単層型感光体を作成して、評価した。
【０１１６】
【化３５】
2005173560.tif 000036
【０１１７】
【表１】
2005173560.tif 000037
【産業上の利用可能性】
【０１１８】
以上、詳述したように、本発明によれば、特定の結着樹脂と、特定の正孔輸送剤とを組み合わせて用いることにより、耐溶剤性や感度特性に優れた湿式現像用電子写真感光体およびそれを備えた湿式現像用画像形成装置が得られるようになった。
したがって、本発明の湿式現像用電子写真感光体は、複写機やプリンタ等の各種画像形成装置における低コスト化、高速化、高性能化等に寄与することが期待される。
【図面の簡単な説明】
【０１１９】
【図１】式（８）で表される正孔輸送剤の赤外分光チャートである。
【図２】式（８）で表される正孔輸送剤のプロトン−ＮＭＲチャートである。
【図３】（ａ）〜（ｃ）は、単層型感光体の基本構造および変形構造を説明するために供する図である。
【図４】（ａ）〜（ｂ）は、積層型感光体の基本構造および変形構造を説明するために供する図である。
【図５】湿式現像用電子写真感光体を備えた画像形成装置を説明するために供する
【符号の説明】
【０１２０】
１０：単層型感光体
１２：導電性基体
１４：感光層
１６：バリア層
１８：保護層
２０：積層型感光体
２２：電荷輸送層
２４：電荷発生層
３１：感光体
３２：帯電器
３３：露光光源
３４：湿式現像器
３４ａ：液体現像剤
３４ｂ：現像ローラ
３５：転写器
３６：転写材
３７：クリーニングブレード
３８：除電光源
３９：プローブ
【図１】
2005173560.tif 000042
【図２】
2005173560.tif 000043
【図３】
2005173560.tif 000044
【図４】
2005173560.tif 000045
【図５】
2005173560.tif 000046